이 문헌 에 개시 된 일부 합금 의 신규 성 을 매개 변수 화 하 는 한 가지 방법 은 최저 밀도 이 다 . 다른 구체 예 에서 , 이 문서 에 기재 되 어 있 는 합금 은 1 . 79 , 1 . 74 , 1 . 72 , 1 . 68 , 1 . 62 , 1 . 58 , 1 . 52 g / cm 3 이 하 거나 심지어 1 . 44 g / cm 3 이하 의 밀도 ( 20 º C 및 1 atm ) 를 갖 는다 . 이 단락 에 개시 된 임의 의 밀도 를 갖 는 상기 개시 된 임의 의 합금 은 일부 실시 예 에서 우수 한 내화성 을 나타내 는 합금 이 다 . 우수 한 내화 성 으로 이해 되 는 것 은 용도 에 따라 달라집니다 . 무리 의 실시 예 에서 는 10 . 5 Btu / ft 2 / sec 의 열 유속 과 함께 1900 F 을 갖 는 FAR 25 . 853 part 25 부록 F part 2 부 에 기재 되 어 있 는 바 와 같이 , 화재 에 대한 상당 한 내성 이 고려 된다 . 일 실시 예 에서 , 테스트 를 수행 할 때 의 결과 는 합금 이 용융 될 때 타 지 않 는 것 이 다 . 일 실시 예 에서 , 결과 는 합금 이 자체 분해 를 한다 . 다른 실시 예 에서 , 시험 은 582 , 592 , 602 , 622 , 622 , 652 , 682 , 682 , 692 , 702 , 712 , 752 , 782 º C 초과 거나 심지어 802 º C 초과 의 점 화 온도 를 제공 한다 . 이 문서 에 개시 된 일부 합금 은 놀랍 도록 낮 은 밀도 에 도 불구 하 고 탁월 한 점 화 온도 를 달성 한다 . 다른 실시 예 에서 , 시험 은 852 º C 초과 , 912 º C 초과 , 952 º C 초과 , 1012 º C 초과 , 1122 º C 초과 , 및 심지어 1222 º C 초과 의 점 화 온도 를 제공 한다 . 일 실시 예의 그룹 에서 , 우수 한 내화성 은 US FAA , CS 25 / JAR 25 / FAR 25 § 25 - 853 에 대응 하 는 IGC 04 . 24 . 106 에 기술 된 가연 성 시험 의 결과 로서 고려 된다 . 일 실시 예 에서 , 본 문서 에 개시 된 합금 은 모든 테스트 를 통과 한다 .